(57)【要約】  トリメタリン酸塩、ヘキサメタリン酸塩又はトリポリリン酸塩の少なくとも１種の第１のリン酸塩を含む、腐食防止特性を有する組成物が提供される。リン酸二ナトリウム（正：disodium phosphate）及びピロリン酸四ナトリウムの少なくとも一方の第２のリン酸塩も、第１のリン酸塩が第２のリン酸塩に対して１〜４：１の重量比で存在するように存在する。溶媒中に０．１総重量パーセント〜５総重量パーセント溶解すると、冷却装置における水質調整剤としての用法によく適する腐食防止溶液がもたらされる。金属を該溶液に曝露させることを含む、鉄含有金属を腐食から保護する方法も提供される。経時的な金属の腐食をモニタリングして、金属の保護を確実にする。【選択図】なし【特許請求の範囲】
【請求項１】
トリメタリン酸塩、ヘキサメタリン酸塩又はトリポリリン酸塩の少なくとも１種の第１のリン酸塩と、
リン酸二ナトリウム及びピロリン酸四ナトリウムの少なくとも一方の第２のリン酸塩と、
を含み、前記第１のリン酸塩が該第２のリン酸塩に対して１〜４：１の重量比で存在する、腐食防止特性を有する組成物。
【請求項２】
前記第１のリン酸塩がナトリウム塩である、請求項１に記載の組成物。
【請求項３】
前記第２のリン酸塩がナトリウム塩である、請求項１に記載の組成物。
【請求項４】
前記第１のリン酸塩がトリポリリン酸塩のみである、請求項１に記載の組成物。
【請求項５】
前記第２のリン酸塩が前記リン酸二ナトリウムのみである、請求項１に記載の組成物。
【請求項６】
前記リン酸二ナトリウムが無水リン酸二ナトリウムである、請求項５に記載の組成物。
【請求項７】
添加剤が、ケイ酸ナトリウム、金属塩化物、ケイ酸セラミック、シリカ、ポリマー又はｐＨバッファの少なくとも１種である、請求項１に記載の組成物。
【請求項８】
前記ｐＨバッファが存在する、請求項７に記載の組成物。
【請求項９】
前記第１のリン酸塩及び前記第２のリン酸塩が４０総重量パーセント〜１００総重量パーセントの量で存在し、任意の添加剤が０総重量パーセント〜６０総重量パーセントで存在する、請求項１〜８のいずれか一項に記載の組成物。
【請求項１０】
水と、
前記水に溶解される、０．１総重量パーセント〜５総重量パーセントで存在する請求項１に記載の組成物と、
を含む、溶液。
【請求項１１】
共溶媒を更に含む、請求項１０に記載の溶液。
【請求項１２】
前記共溶媒が、ピリジン、ピペリジン、コリジン、エチレンジアミン、キノロン、モノエタノールアミン、トリエタノールアミン、ジグリコールアミン、ジイソプロパノールアミン、２−アミノ−２−メチル−１−プロパノール又はジエチレントリアミンの少なくとも１種である、請求項１０に記載の溶液。
【請求項１３】
ケイ酸ナトリウム、金属塩化物、ケイ酸セラミック、シリカ、ポリマー又はｐＨバッファの少なくとも１種の溶液添加剤を更に含む、請求項１０に記載の溶液。
【請求項１４】
鉄含有金属を腐食から保護する方法であって、
該金属を請求項１０に記載の溶液に曝露させることと、
前記金属の腐食を経時的にモニタリングして、該金属の保護を確実にすることと、
を含む、方法。
【請求項１５】
前記モニタリングが、前記金属の腐食が予め選択した閾値を超えることを指し示す場合に、前記溶液を補充することを更に含む、請求項１４に記載の方法。
【発明の詳細な説明】
【技術分野】
【０００１】
［関連出願］
本願は、２０１５年１１月４日に出願された米国仮特許出願第６２／２５０，９３２号の優先権の利益を主張する。上記米国仮特許出願の内容は、引用することにより本明細書の一部をなす。
【０００２】
本発明は、概して腐食防止、特に、各リン酸塩化合物単独と比較して優れた鉄腐食防止をもたらすリン酸塩化合物の組合せに関する。
【背景技術】
【０００３】
鉱物形ではホウ砂として知られる四ホウ酸ナトリウムは、多種多様な製品、例えば、腐食防止剤、磁性粉末及び水質調整剤における一般的な主成分である。ホウ砂は近年これらの様々な用途では流行らなくなってきている。
【０００４】
他の従来技術の製品は、７０総重量パーセント未満で存在するトリポリリン酸ナトリウム（ＳＴＰＰ）と、５総重量パーセント未満で存在するピロリン酸四ナトリウムとの組合せをベースとする。ホウ砂を排除する場合、脱イオン水で１総重量パーセントまで希釈すると、かかる製品のｐＨは８〜１０．５となる。鋳鉄はこれらの条件下で錆びやすい。より低い濃度では、酸化による錆の割合が更に顕著になることが予想される。炭酸ナトリウムを添加しても、得られる溶液は錆の発生のコントロール（rust control）においてホウ砂ほど効果的でない。
【０００５】
アルカリ性が高すぎる溶液は皮膚炎を引き起こすおそれがある。概して、水溶液のアルカリ性が増大すれば、局所曝露皮膚炎（topical exposure dermatitis）に罹る見込みも高まる。高アルカリ性溶液は、皮膚本来の酸性を迅速に中和して、皮膚炎を生じさせるおそれがある。完全に希釈された腐食防止剤（fully dilution corrosion inhibitor）における８．５〜９．０のｐＨは、局所曝露皮膚炎の可能性を小さくするのに望ましい。しかしながら、アルカリ性の量が減少すれば、社会通念上、腐食に対する保護の程度も下がる。腐食に対する保護と皮膚炎の可能性とのバランスをとる必要がある。
【０００６】
このため、規制事項又は局所接触皮膚炎（topical contact dermatitis）を誘発しやすい水溶液で希釈した場合のｐＨ値を伴わずに、ホウ砂の腐食防止をもたらす組成物に対する需要が存在する。冷却装置における水質調整剤としての用法についてもかかる組成物が存在する。
【発明の概要】
【０００７】
トリメタリン酸塩、ヘキサメタリン酸塩又はトリポリリン酸塩の少なくとも１種の第１のリン酸塩を含む、腐食防止特性を有する組成物が提供される。リン酸二ナトリウム及びピロリン酸四ナトリウムの少なくとも一方の第２のリン酸塩も、第１のリン酸塩が第２のリン酸塩に対して１〜４：１の重量比で存在するように存在する。溶媒中に０．１総重量パーセント〜５総重量パーセントで溶解すると、冷却装置における水質調整剤としての用法によく適する腐食防止溶液がもたらされる。金属を該溶液に曝露させることを含む、鉄含有金属を腐食から保護する方法も提供される。経時的な金属の腐食をモニタリングして、金属の保護を確実にする。
【発明を実施するための形態】
【０００８】
本発明は、水溶液で希釈した際に腐食防止剤及び水質調整剤として有用である。本発明は、従来のホウ砂無含有組成物よりも低いｐＨでより良好な腐食に対する保護を提供する。これは、少なくとも４０総重量パーセントの成分を含む濃縮物形態で存在する２つのリン酸塩成分間の相乗効果により、水で１総重量パーセントに希釈した場合にｐＨ１０．０未満、幾つかの実施形態ではｐＨ９．２〜９．８を有する水溶液を形成するようなリン酸塩がもたらされることによって成し遂げられる。従来のリン酸塩ベースの防食剤と異なり、本発明は皮膚炎を抑制する。腐食防止剤として単独で使用されることに加えて、本発明は、多種多様な製品における従来の腐食防止剤の代替品、例示的には、蛍光性磁性粉末、水質調整剤、水系浸透液、水性展開液及びリムーバー、水性クリーニング製品、水で希釈可能な金属加工油剤及び腐食防止剤のドライミックス配合物として適している。
【０００９】
本発明の幾つかの実施形態では、組成物がＳＡＥ規格（SAE Aerospace Standard）４７９２  Ｒｅｖ．Ａの要件を満たす。この規格は「水性磁粉探傷検査用の水質調整剤（Water Conditioning Agents for Aqueous Magnetic Particle Inspection）」と題される。その中の塩基性に関するセクション３．５．１．３は、「溶液はｐＨ７．０〜１０を示すものとする」と述べている。
【００１０】
本明細書で使用される場合、「塩」という用語は、酸と塩基との中和反応の反応生成物と定義される。本明細書で使用される場合、この用語は、特に指定がない限り、かかるイオン性反応生成物の水和物形態及び無水物形態を包含することが意図される。本発明において塩の重量パーセントを求める目的で、水和物（hydration）の水の重量は、所与の塩の重量には加算しない。
【００１１】
値の範囲が与えられる場合、範囲は、その範囲の終点の値のみならず、その範囲内に明示的に含まれる、その範囲の中間値も包含することが意図され、その範囲の最後の有効数字が変わると理解される。例として、１〜４の列挙された範囲は、１〜２、１〜３、２〜４、３〜４及び１〜４を含むことが意図される。
【００１２】
第１のリン酸塩は、リン酸二ナトリウム若しくはトリポリリン酸塩、又はそれらの組合せである。第１のリン酸塩のカチオンは、アルカリ金属カチオン又はアルカリ土類カチオンである。本明細書で有効なカチオンとしては例示的に、ナトリウム、カリウム、カルシウム又はそれらの組合せが挙げられる。本発明の或る特定の実施形態では、第１のリン酸塩がトリポリリン酸ナトリウムのみである。
【００１３】
第２のリン酸塩は、二価リン酸塩又は四価ピロリン酸塩である。第２のリン酸塩のカチオンは、アルカリ金属カチオン又はアルカリ土類カチオンである。本明細書で有効なカチオンとしては例示的に、ナトリウム、カリウム、カルシウム、アンモニウム又はそれらの組合せが挙げられる。本発明の或る特定の実施形態では、第１のリン酸塩がトリポリリン酸ナトリウム、リン酸二カリウム、リン酸二アンモニウム、ピロリン酸四ナトリウム、ピロリン酸四カリウム又はそれらの組合せであるという条件で、第２のリン酸塩がリン酸二ナトリウムとなる。本発明のまた別の実施形態では、第２のリン酸塩は、無水リン酸二ナトリウム又はその水和物のみである。本発明の他の実施形態では、第２のリン酸塩は、ピロリン酸四ナトリウム、ピロリン酸四カリウム又はそれらの組合せである。
【００１４】
本発明によれば、第１のリン酸塩は、上記第２のリン酸塩に対して１〜４：１（第１のリン酸塩及び上記第２のリン酸塩）の重量比で存在する。濃縮物には２つの塩が存在し、これらの塩は、濃縮物又は水溶液の乾燥残渣の９０総重量パーセント〜１００総重量パーセントの量である。故に、脱イオン水で１重量％に希釈した本発明の組成物の水溶液は、ｐＨ９．５〜９．８を有する。当然のことながら、リン酸塩濃縮物を従来の製品に添加して腐食防止を提供することも可能である。
【００１５】
任意の添加剤は、濃縮物の０総重量パーセント〜６０総重量パーセントで存在する。かかる添加剤の総量が６０総乾燥重量パーセント未満であるという条件で、本明細書で有効な添加剤としては例示的に、ケイ酸ナトリウム、金属塩化物、ケイ酸セラミック（ceramic silicates）、シリカ、ポリマー、ｐＨバッファ、界面活性剤、消泡剤、殺生物剤及びそれらの組合せが挙げられる。
【００１６】
ケイ酸ナトリウムは、存在する場合、本発明の幾つかの実施形態では０．５乾燥重量パーセント〜２０乾燥重量パーセントの量で使用される。
【００１７】
本明細書で有効な金属塩化物としては例示的に、基板保護剤の塩、例えば、塩化亜鉛、塩化マグネシウム及びそれらの組合せが挙げられる。幾つかの実施形態において金属塩化物は、存在する場合、本発明の幾つかの実施形態では０．１乾燥重量パーセント〜１４乾燥重量パーセントの量で使用される。当然のことながら、ケイ酸ナトリウムと組み合わせて又はケイ酸ナトリウム後に塗布される塩化亜鉛は、ケイ酸亜鉛保護コーティングの形成をもたらす。
【００１８】
本明細書で有効なケイ酸セラミックとしては例示的に、ケイ酸ジルコニウム、ケイ酸マグネシウム及びそれらの組合せが挙げられる。幾つかの実施形態においてケイ酸セラミックは、存在する場合、本発明の幾つかの実施形態では溶液の０．０１乾燥重量パーセント〜３乾燥重量パーセントの量で使用される。
【００１９】
本明細書で有効なシリカとしては例示的に、ヒュームドシリカ、二酸化ケイ素、非晶質シリカ、ケイ酸アルミニウム（alumina-silicates）及びそれらの組合せが挙げられる。幾つかの実施形態においてシリカは、存在する場合、本発明の幾つかの実施形態では濃縮物の０．３乾燥重量パーセント〜６０乾燥重量パーセントの量で使用される。当然のことながら、シリカは、粘度を制御するとともに、耐熱性を改善させるのによく適している。
【００２０】
本明細書で有効なポリマーとしては例示的に、ポリエチレン粉末、ポリアミド、テトラフルオロエチレンポリエステル、及びそれらの組合せが挙げられる。幾つかの実施形態においてポリマーは、存在する場合、本発明の幾つかの実施形態では１乾燥重量パーセント〜２０乾燥重量パーセントの量で使用される。
【００２１】
本発明で有効な殺生物剤及び消泡剤は、水溶液中における相溶性及び溶解性によって限定されるに過ぎない。存在する場合、殺生物剤及び消泡剤の典型的な充填量は、それぞれ０．０１乾燥重量パーセント〜５乾燥重量パーセント及び０．５乾燥重量パーセント〜５乾燥重量パーセントの範囲をとる。
【００２２】
また他の添加剤は、色を与えるために添加される顔料が含まれる。本明細書で有効な顔料としては例示的に、鉄、コバルト、スズ、マンガン等の様々な金属の酸化物、硫化物、セレン化物、硫酸塩、及びそれらの組合せが挙げられる。幾つかの実施形態において顔料は、存在する場合、本発明の幾つかの実施形態では０．１乾燥重量パーセント〜６０乾燥重量パーセントの量で使用される。当然のことながら、磁性粒子又は他の不活性フィラーは着色顔料添加剤として存在し、また着色顔料添加剤とみなされ得るものである。
【００２３】
本明細書で有効な界面活性剤としては例示的に、アルコキシル化アルコール及びアミド等の非イオン性界面活性剤；アルキルアリールジメチルアンモニウムクロライド及びジアルキルジメチルアンモニウムクロライドのようなエトキシル化第四級アンモニウム塩等のカチオン性界面活性剤；硫酸アルキル塩、アルキルベンゼンスルホネート若しくはアルキルトルエンスルホネート、又はアルキルエーテルサルフェート等のアニオン性界面活性剤；及びそれらの組合せが挙げられる。幾つかの実施形態においてシリカは、存在する場合、本発明の幾つかの実施形態では１乾燥重量パーセント〜１５乾燥重量パーセントの量で使用される。
【００２４】
本明細書で有効なｐＨバッファとしては例示的に、本発明の組成物の水溶液中に存在する第１のリン酸塩、第２のリン酸塩又はそれらの組合せのいずれかの共役系の弱酸又は弱塩基が挙げられる。
【００２５】
本発明の組成物は、乾燥粉末として貯蔵され、規定の濃度まで水に溶解する方法に関する指示書が与えられる。本発明の他の実施形態では、溶液濃縮物が提供される。典型的に、濃縮物を１０倍〜５００倍に希釈して、使用溶液を形成する。また他の実施形態では、０．１総重量パーセント〜５総重量パーセントの本発明の組成物の溶液を含有するすぐに使える完全に希釈された溶液として本発明の組成物が提供される。
【００２６】
鉄含有金属を腐食から保護する方法は、金属を本発明の溶液に曝露させることを伴う。経時的な金属の腐食のモニタリングを通して、金属の腐食に対する保護を確実になる。モニタリングが、金属の腐食が予め選択した閾値を超えることを指し示す場合に、上記溶液を補充する。
【００２７】
当然のことながら、溶液を調製する際には、また更なる量の上述の添加剤を溶液に添加する。本発明の幾つかの実施形態では水と混和性の共溶媒も提供される。本明細書で有効な共溶媒としては例示的に、アミン溶媒、例えば、ピリジン、ピペリジン、コリジン、エチレンジアミン、キノロン、ジエチレントリアミン、モノエタノールアミン、トリエタノールアミン、ジグリコールアミン、ジイソプロパノールアミン、２−アミノ−２−メチル−１−プロパノール、及びそれらの組合せが挙げられる。
【実施例】
【００２８】
以下の非限定的な実施例に関して本発明を更に詳述する。
【００２９】
脱イオン（ＤＩ）水中の１総重量パーセントの塩へと規準化した溶液に１グラムの総重量を有する鋳鉄小片を入れる。５０ｍｍのｐｙｒｅｘペトリ皿に合わせて５５ｍｍのＷｈａｔｍａｎ  ４０無灰濾紙を切り取る。濾紙の入ったペトリ皿をデジタルスケール上に置く。１．００グラムのＡＳＴＭ  Ｄ４６２７−９７の鋳鉄小片をペトリ皿の中の濾紙上で秤量する。次に、１．００グラムの試料溶液を鋳鉄小片上に滴下させる。その後、試料溶液が全て蒸発するまで室温でペトリ皿をそのままにしておく。その後、鋳鉄小片及び濾紙を腐食に関して検査する。腐食量の評価（０％〜１００％）は、濾紙を検査して、鋳鉄小片が占める濾紙の範囲と比較してどのくらいの範囲の濾紙が錆を示すかを求めることによってなされる。質量既知の（tared）濾紙上に酸化鉄が蓄積することによって測定する場合、調製時及び鋳鉄小片の投入前の溶液のｐＨを、鉄の重量損失によって求められる腐食パーセントと併せて記録する。結果を表１にまとめる。比較例として、同じく１総重量パーセントの四ホウ酸ナトリウム十水和物が、ｐＨ９．２５及び５％〜１０％の腐食重量損失を有した。ＤＩ水中０．９３総重量パーセントで存在するトリポリリン酸ナトリウム（低密度、工業銘柄）及び０．０７％の炭酸ナトリウムは、ｐＨ１０．９９及び４０％〜５０％の腐食重量損失を有した。対照としてＤＩ水自体が、ｐＨ４．８４及び１００％の腐食重量損失を有する。
【００３０】
表１．トリポリリン酸ナトリウム（低密度、工業銘柄）（ＳＴＰＰ  ＬＤ  ＴＧと略される）、３つの異なる銘柄／供給源の無水リン酸二ナトリウム（ＤＳＰＡ）、ヘキサメタリン酸ナトリウム（ＳＨＭＰ）顆粒、リン酸二カリウム（ＤＰＰ）顆粒、ピロリン酸四カリウム（ＴＰＰＰ）顆粒、トリポリリン酸カリウム（ＫＴＰＰ）、リン酸二アンモニウム（ＤＡＰ）顆粒、四ホウ酸ナトリウム十水和物（従来技術）、及び競合製品（トリポリリン酸ナトリウム及び炭酸ナトリウム）を含む、ＤＩ水中１総重量パーセントの特定のリン酸塩についての腐食パーセント及び溶液ｐＨ。
【００３１】
【表１】
2018534424.tif 000002
【００３２】
【表２−１】
2018534424.tif 000003
【００３３】
【表２−２】
2018534424.tif 000004
【００３４】
【表３】
2018534424.tif 000005
【００３５】
試料ＩＤ  １、２２、４３及び６３について言及されるように、トリポリリン酸ナトリウム（ＳＴＰＰ）も無水リン酸二ナトリウム（ＤＳＰＡ）も特段良好な腐食防止剤ではない。重量比１〜４：１に対応するとともに、９．８以下のｐＨを有する試料ＩＤ  １１〜１７、２９〜３８、５３〜５７、７１、７２、７６、７９、８０、８３〜９０、１０２、１０３、１１６〜１１９、１４２及び１４４に言及されるＳＴＰＰ：ＤＳＰＡ間の相乗関係によって、この範囲外の溶液よりも良好な腐食に対する保護がもたらされる。また、表１の本発明の組成物は、四ホウ酸ナトリウム十水和物よりも優れていることを言及している。
【００３６】
表１に言及されるように、相乗的な腐食防止は、トリポリリン酸ナトリウムとリン酸二カリウム、トリポリリン酸ナトリウムとリン酸二ナトリウム、トリポリリン酸ナトリウムとピロリン酸四カリウム、リン酸二ナトリウムとピロリン酸四カリウム、リン酸二ナトリウムとピロリン酸四ナトリウム、リン酸二ナトリウムとトリポリリン酸カリウム、トリポリリン酸ナトリウムとリン酸二アンモニウムのリン酸塩対の間で言及される。
【００３７】
試料１１〜１７、２９〜３８、５３〜５７、７１、７２、７６、７９、８０、８３〜９０、１０２、１０３、１１６〜１１９、１４２又は１４４による組成物を、ホウ砂の代わりに蛍光性磁性粉末及び水質調整剤のドライミックス配合物中に混和させる。得られる製品は、ベース製品と同様の性能を発揮する。
【００３８】
上記の記載は本発明の特定の実施形態を説明するものであり、実施に際する限定を意味するものではない。全ての均等物を含む添付の特許請求の範囲は発明の範囲を規定するものと意図される。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
リン酸二ナトリウム又はトリポリリン酸塩の少なくとも一方の第１のリン酸塩と、
二価リン酸塩又は四価ピロリン酸塩の少なくとも一方の第２のリン酸塩であって、第１のリン酸塩がトリポリリン酸ナトリウムである条件で、該第２のリン酸塩がリン酸二ナトリウムであり、前記第１のリン酸塩が、該第２のリン酸塩に対して１〜４：１の重量比で存在する、第２のリン酸塩と、
を含む、腐食防止特性を有する組成物であって、
前記第１のリン酸塩及び該第２のリン酸塩が４０総重量パーセント〜１００総重量パーセントの量で存在し、
任意の添加剤が０総重量パーセント〜６０総重量パーセントで存在し、
脱イオン水に１重量パーセントで溶解させた場合の組成物が、９．５〜９．８のｐＨを有する、組成物。
【請求項２】
前記第１のリン酸塩がナトリウム塩である、請求項１に記載の組成物。
【請求項３】
前記第２のリン酸塩がナトリウム塩である、請求項１に記載の組成物。
【請求項４】
前記第１のリン酸塩がトリポリリン酸塩のみである、請求項１に記載の組成物。
【請求項５】
前記第２のリン酸塩が前記リン酸二ナトリウムのみである、請求項１に記載の組成物。
【請求項６】
前記リン酸二ナトリウムが無水リン酸二ナトリウムである、請求項５に記載の組成物。
【請求項７】
添加剤が、ケイ酸ナトリウム、金属塩化物、ケイ酸セラミック、シリカ、ポリマー又はｐＨバッファの少なくとも１種である、請求項１に記載の組成物。
【請求項８】
前記ｐＨバッファが存在する、請求項７に記載の組成物。
【請求項９】
水と、
前記水に溶解される、０．１総重量パーセント〜５総重量パーセントで存在する請求項１に記載の組成物と、
任意に、共溶媒、又はケイ酸ナトリウム、金属塩化物、ケイ酸セラミック、シリカ、ポリマー若しくはｐＨバッファの少なくとも１種の溶液添加剤と、
からなる、溶液。
【請求項１０】
前記共溶媒が、ピリジン、ピペリジン、コリジン、エチレンジアミン、キノロン、モノエタノールアミン、トリエタノールアミン、ジグリコールアミン、ジイソプロパノールアミン、２−アミノ−２−メチル−１−プロパノール又はジエチレントリアミンの少なくとも１種である、請求項９に記載の溶液。
【請求項１１】
鉄含有金属を腐食から保護する方法であって、
該金属を請求項９に記載の溶液に曝露させることと、
前記金属の腐食を経時的にモニタリングして、前記金属の保護を確実にすることと、
を含む、方法。
【請求項１２】
前記モニタリングが、前記金属の腐食が予め選択した閾値を超えることを指し示す場合に、前記溶液を補充することを更に含む、請求項１１に記載の方法。
【国際調査報告】
2018534424.tif 000006
2018534424.tif 000007
2018534424.tif 000008
2018534424.tif 000009
2018534424.tif 000010
2018534424.tif 000011